(57)【要約】【課題】樹脂材料からなり、密接した状態で巻き締められたぜんまいばねを形成することが可能なぜんまいばねの製造方法を提供する。【解決手段】樹脂材料からなる帯状部材１を、一端１ａが内側で他端１ｂが外側となるように密接した状態で巻き締める１回目の１次巻き工程Ｓ１と、１回目の１次巻き工程Ｓ１で巻き締めた状態を維持しながら、帯状部材１を加熱した後、冷却する第１加熱冷却工程Ｓ２と、帯状部材１を、一端１ａが外側で他端１ｂが内側となるように、１回目の１次巻き工程Ｓ１と同方向に密接した状態で巻き締める２回目の１次巻き工程Ｓ３と、２回目の１次巻き工程Ｓ３で巻き締めた状態を維持しながら、帯状部材１を加熱した後、冷却する第２加熱冷却工程Ｓ４と、を含むことを特徴とする。【選択図】図１
2018126981.tif 000002
【特許請求の範囲】
【請求項１】
樹脂材料からなる帯状部材を、一端が内側で他端が外側となるように密接した状態で巻き締める１回目の１次巻き工程と、
前記１回目の１次巻き工程で巻き締めた状態を維持しながら、前記帯状部材を加熱した後、冷却する第１加熱冷却工程と、
前記帯状部材を、前記一端が外側で前記他端が内側となるように、前記１回目の１次巻き工程と同方向に密接した状態で巻き締める２回目の１次巻き工程と、
前記２回目の１次巻き工程で巻き締めた状態を維持しながら、前記帯状部材を加熱した後、冷却する第２加熱冷却工程と、を含むことを特徴とする、ぜんまいばねの製造方法。
【請求項２】
前記第２加熱冷却工程の後で、
前記一端が内側で前記他端が外側となるように、前記１回目の１次巻き工程と逆方向に密接した状態で巻き締める２次巻き工程を含む、請求項１に記載のぜんまいばねの製造方法。
【発明の詳細な説明】
【技術分野】
【０００１】
本発明は、ぜんまいばねの製造方法に関する。
【背景技術】
【０００２】
従来、巻尺、シートベルトの巻き取り部、及び掃除機のコードリール等の内部において、線状または帯状の長尺部材を巻き取るためにぜんまいばねが用いられている。ぜんまいばねは、渦巻き状にくせ付けられており、当該渦巻き状に戻ろうとする際の巻き戻しトルクを利用して、長尺部材を巻き取ることができる。
【０００３】
このようなぜんまいばねについて、例えば特許文献１には、炭素鋼で形成されたぜんまいばねが提案されている。このような金属製のぜんまいばねの製造方法としては、例えば、１次巻きとして渦巻き状に帯状の素材を巻き締めた状態で、加熱工程と冷却工程を行った後、さらに１次巻きとは逆方向に巻き締める２次巻きの工程を行うという方法がある。
【０００４】
しかしながら、金属製のぜんまいばねには、比較的重量が重い、錆びが発生し易い、磁力の影響を受け易い、また、電気工事においては通電し易いといった問題がある。このような問題を解決するため、金属材料ではなく、合成樹脂等の樹脂材料で形成したぜんまいばねが求められている。
【０００５】
しかしながら、金属製のぜんまいばねと同様の方法で、樹脂材料からなるぜんまいばねを製造しようとした場合、樹脂材料からなる帯状の部材を巻き締めた状態で外側から加熱しても、内側に熱が伝わり難く、くせ付けに時間が掛かり過ぎたり、均一にくせ付けされなかったりするという問題があった。
【０００６】
そこで、特許文献２には、渦巻き状の溝が形成された型に、ばね材を設置してから加熱することで、型に伝わる熱を利用して全体をくせ付けする樹脂製ぜんまいばねの製造方法が提案されている。
【先行技術文献】
【特許文献】
【０００７】
【特許文献１】特許第３８６３２０８号公報
【特許文献２】特開２０１４−１４５４７２号公報
【発明の概要】
【発明が解決しようとする課題】
【０００８】
しかしながら、特許文献２に記載の方法のように型を用いて製造する場合、径方向に隣接するばね材の間に一定の隙間（ピッチ）が形成されるため、周面同士が密接した状態で巻き締められた高密度のぜんまいばねを形成することができない。そのため、例えば、巻尺等に必要な大きさの巻き戻しトルクを持ったぜんまいばねを形成することが困難であった。
【０００９】
それゆえ本発明は、樹脂材料からなり、密接した状態で巻き締められたぜんまいばねの形成が可能となる、ぜんまいばねの製造方法を提供することを目的とする。
【課題を解決するための手段】
【００１０】
本発明は、上記課題を解決するためになされたものであり、本発明のぜんまいばねの製造方法は、樹脂材料からなる帯状部材を、一端が内側で他端が外側となるように密接した状態で巻き締める１回目の１次巻き工程と、
前記１回目の１次巻き工程で巻き締めた状態を維持しながら、前記帯状部材を加熱した後、冷却する第１加熱冷却工程と、
前記帯状部材を、前記一端が外側で前記他端が内側となるように、前記１回目の１次巻き工程と同方向に密接した状態で巻き締める２回目の１次巻き工程と、
前記２回目の１次巻き工程で巻き締めた状態を維持しながら、前記帯状部材を加熱した後、冷却する第２加熱冷却工程と、を含むことを特徴とする。
【００１１】
なお、本発明のぜんまいばねの製造方法にあっては、前記第２加熱冷却工程の後で、
前記一端が内側で前記他端が外側となるように、前記１回目の１次巻き工程と逆方向に密接した状態で巻き締める２次巻き工程を含むことが好ましい。
【発明の効果】
【００１２】
本発明によれば、樹脂材料からなり、密接した状態で巻き締められたぜんまいばねを形成することが可能なぜんまいばねの製造方法を提供することが可能となる。
【図面の簡単な説明】
【００１３】
【図１】本発明の一実施形態に係るぜんまいばねの製造方法の工程を示す図である。
【図２】（ａ）は、１回目の１次巻き工程で巻き締めた状態を示す図であり、（ｂ）は、加熱冷却工程を示す図である。
【図３】（ａ）は、２回目の１次巻き工程を示す図であり、（ｂ）は、２次巻き工程を示す図である。
【図４】帯状部材の巻付け方法の一例を示す図である。
【発明を実施するための形態】
【００１４】
以下に、図面を参照しつつ、本発明の実施形態について例示説明する。
【００１５】
図１に示すように、本発明のぜんまいばねの製造方法は、１回目の１次巻き工程Ｓ１と、第１加熱冷却工程Ｓ２と、２回目の１次巻き工程Ｓ３と、第２加熱冷却工程Ｓ４とを含むものである。なお、必要に応じて２次巻き工程Ｓ５を行うことにより、より大きな巻き戻しトルクを得ることができ、例えば、巻尺、シートベルトの巻き取り部、掃除機のコードリール等に適したぜんまいばねを製造することができる。一方で、ミニカー等の玩具、または時計のてんぷ等、比較的小さな巻き戻しトルクが求められるぜんまいばねについては、２次巻き工程Ｓ５を行わなくともよい。
【００１６】
図２（ａ）は、１回目の１次巻き工程Ｓ１において巻き締めた帯状部材１を示している。帯状部材１は、樹脂材料で形成され、長手方向に所定の長さを有するテープ状の部材であり、弾性変形可能となっている。樹脂材料としては、ＰＥＴ（ポリエチレンテレフタレート）、ＰＰ（ポリプロピレン）、ＬＰＣ（液晶ポリマー）、ＰＥＮ（ポリエチレンナフタレート）等とすることができるが、特に限定されず、種々の樹脂材料を採用することができる。
【００１７】
１回目の１次巻き工程Ｓ１においては、図２（ａ）に示すように、帯状部材１を、一端１ａが内側で、他端１ｂが外側となるように周面同士が密接した状態で巻き締める。そして、図２（ｂ）に示すように、例えばＣ字状の枠部材２の内側に巻き締めた状態の帯状部材１を収納する。これにより、帯状部材１を、巻き締めた状態で維持することができる。なお、枠部材２は、帯状部材１を巻き締めた状態で維持可能なものであれば特に形状は限定されず、例えば円形など、他の種々の形状のものを採用することができる。
【００１８】
次いで、例えば図２（ｂ）に示すように、内部の温度を自由に調整可能な加熱炉３を用いて、第１加熱冷却工程Ｓ２を行う。図２（ｂ）に示すように、帯状部材１を、枠部材２とともに加熱炉３の内部に配置した状態で、加熱炉３の内部の雰囲気温度を所定の温度に加熱し、その後、冷却して例えば２５度等の常温に戻す。これにより、加熱炉３の内部に配置した帯状部材１を加熱、冷却することができる。なお、図２（ｂ）の矢印は、帯状部材１が外側から加熱される様子を示している。
【００１９】
ここで、第１加熱冷却工程Ｓ２においては、１８０℃〜２２０℃の温度で、３０分〜９０分間、加熱することが好ましい。これによれば、より効率的に帯状部材１を適切にくせ付けすることができる。
【００２０】
ここで、１回目の１次巻き工程Ｓ１及び第１加熱冷却工程Ｓ２を終えた段階では、帯状部材１全体を十分にくせ付けすることは難しい。特に、径方向外側に位置する他端１ｂ側に比べて、径方向内側に位置する一端１ａ側には熱が伝わり難いため、そのままの状態で全体を短時間で均一にくせ付けすることは困難である。また、径方向内側に位置する一端１ａ側まで十分に加熱するためには、過大な時間が必要となる。
【００２１】
そこで、本発明では、図３（ａ）に示すように、１回目の１次巻き工程Ｓ１と同方向に帯状部材１を巻き締める２回目の１次巻き工程Ｓ３を行う。２回目の１次巻き工程Ｓ３では、１回目の１次巻き工程Ｓ１の際には内側に位置していた一端１ａが外側に位置し、他端１ｂが内側に位置するように密接した状態で巻き締める。
【００２２】
そして、第１加熱冷却工程Ｓ２と同様に、枠部材２の内側に巻き締めた状態の帯状部材１を収納し、加熱炉３内で第２加熱冷却工程Ｓ４を行う。これにより、帯状部材１の一端１ａ側も他端１ｂ側と同じように加熱されるため、帯状部材１の全体を均等に、また、周面同士が密接した状態でくせ付けることができる。
【００２３】
ここで、第２加熱冷却工程Ｓ４においては、１８０℃〜２２０℃の温度で、３０分〜９０分間、加熱することが好ましい。これによれば、より効率的に帯状部材１を適切にくせ付けすることができる。
【００２４】
以上説明したように、本実施形態の製造方法によれば、樹脂材料からなり、密接した状態で巻き締められたぜんまいばねを形成することが可能となる。そして、このように密接状態で巻き締められ、帯状部材１の全体がくせ付けられたぜんまいばねは、径方向に隙間を有する従来の樹脂製ぜんまいばねよりも、大きな巻き戻しトルクを発揮することができる。また、本発明の製造方法により形成されたぜんまいばねは樹脂製であるため、金属製のぜんまいばねに比べて重量が小さく、錆びが発生せず、磁力の影響を受け難く、また、感電の危険性も低減することができる。
【００２５】
なお、例えば目盛テープが３ｍの巻尺に使用する場合、帯状部材１の寸法は、長さが約３１００ｍｍ、幅が約２５ｍｍ、厚さが約０．２５ｍｍであることが好ましい。これによれば、巻尺に適した巻き戻しトルクを有するぜんまいばねを形成することができ、また、より効率的に帯状部材１を適切にくせ付けすることができる。
【００２６】
ここで、図３（ｂ）は、２次巻き工程Ｓ５を示している。２次巻き工程Ｓ５では、帯状部材１の一端１ａが内側で、他端１ｂが外側となるように、密接した状態で巻き締める。２次巻き工程Ｓ５では、１回目の１次巻き工程Ｓ１及び２回目の１次巻き工程Ｓ３とは逆方向となるように帯状部材１を巻き付けている。このような２次巻き工程Ｓ５を行うことで、さらに大きな巻き戻しトルクを発揮する樹脂製のぜんまいばねを形成することができる。
【００２７】
このようにして製造した樹脂製のぜんまいばねは、例えば巻尺の内部に組み付込むことができ、目盛テープを巻尺内部から引き出した際に、当該目盛テープを引き戻すために必要な巻き戻しトルクを付与することができる。
【００２８】
他にも、シートベルトの巻き取り部に組み込むことも可能であり、引き出したシートベルトに巻き戻しトルクを付与することができる。さらに、掃除機のコードリールに組み込むことも可能であり、引き出した電源コードに対して巻き戻しトルクを付与することができる。他にも、帯状又は線状の種々の長尺部材を巻き戻す機構に組み込むことが可能である。
【００２９】
なお、図４に示すように、両側の端部（一端１ａ及び他端１ｂ）がそれぞれ内側となるように、両側から同方向に巻き付けた状態で、加熱冷却工程を行うことも可能である。このような構成とすることで、それぞれの巻き数が少なくなるため、巻き締められた帯状部材１のそれぞれの厚みが薄くなる。このため、加熱炉３等からの熱が内側まで伝わり易くなり、加熱時間を短縮することが可能となる。
【００３０】
以上、図示例に基づき説明したが、本発明は上述の実施形態に限定されるものでなく、特許請求の範囲の記載範囲内で適宜変更することができるものであり、例えば、第１加熱冷却工程Ｓ２における加熱方法は、加熱炉３を用いる方法に限られるものではなく、例えば、油浴等の種々の方法を採用することができる。油浴による場合、温度の調整が容易であり、また、帯状部材１の全体に熱が伝わり易いという利点がある。
【符号の説明】
【００３１】
１    帯状部材
１ａ  一端
１ｂ  他端
２    枠部材
３    加熱炉
Ｓ１  １回目の１次巻き工程
Ｓ２  第１加熱冷却工程
Ｓ３  ２回目の１次巻き工程
Ｓ４  第２加熱冷却工程
Ｓ５  ２次巻き工程
【図１】
2018126981.tif 000003
【図２】
2018126981.tif 000004
【図３】
2018126981.tif 000005
【図４】
2018126981.tif 000006